(57)【特許請求の範囲】
【請求項１】
熱硬化性樹脂化粧板の表面化粧材に用いられる、サイズ処理はしない化粧板原紙であって、該化粧板原紙の片面への、高分子樹脂を含有する塗工液の塗工工程を有するインクジェット印刷用化粧板原紙の製造方法において、
前記塗工工程が、
塗工方式としてグラビア塗工方式を用い、複数回のグラビア塗工により、１回のグラビア塗工で乾燥塗工量として０．８〜２ｇ／ｍ２、乾燥総塗工量として３〜７ｇ／ｍ２塗工し、
高分子樹脂を含有する塗工液として、非晶質シリカとノニオン性エマルジョンとカチオン性インク定着剤を含有する塗工液を用いる工程であることを特徴とするインクジェット印刷用化粧板原紙の製造方法。
【請求項２】
高分子樹脂を含有する塗工液の粘度（２５℃）がザーンカップＮｏ．３で１２〜２３秒である請求項１記載のインクジェット印刷用化粧板原紙の製造方法。
【請求項３】
グラビア塗工に、多色刷りに用いられる複数の印刷ユニットを有するグラビア印刷機を用いる請求項１記載のインクジェット印刷用化粧板原紙の製造方法。
【発明の詳細な説明】
【技術分野】
【０００１】
本発明は、メラミン化粧板、ポリエステル化粧板、ダップ化粧板等の熱硬化性樹脂化粧板の表面化粧材として使用される化粧板原紙に関するものである。より詳しくは、インクジェット印刷によって印刷する化粧板原紙に関するものである。
【背景技術】
【０００２】
化粧板原紙には成型した際に下地を隠蔽するために、色相に応じて酸化チタン、顔料、染料等が抄き込まれている。この点で化粧板の最表層に使用されるオーバーレイ原紙とは識別される。オーバーレイ原紙は成型した際に透明性に優れている必要がある。
【０００３】
化粧板原紙はその色相という観点からは白原紙と色原紙とに大別される。化粧板原紙の隠蔽力は一般的には酸化チタンを抄き込むことで付与されるが、色相によっても隠蔽力を付与することができる。例えば黒色原紙には酸化チタンは抄き込まれておらず、黒顔料又は黒染料を抄き込むことで隠蔽力を持たせている。本発明における隠蔽力とは化粧板とした際に下地を隠蔽する特性を言う。
【０００４】
また、印刷という観点では、印刷が施される印刷用とそのまま使用する単色用とにも大別される。印刷用途の場合は、抄紙機に設置されたオンマシンカレンダーにて脱水工程におけるワイヤーと接していないおもて面側（反ワイヤー面側）にカレンダー処理が施されている。印刷用途のおもて面の平滑度（王研式）は一般的には５０〜２００秒であり、印刷はおもて面側に施される。
【０００５】
何れにしても最終的には熱硬化性樹脂が含浸された状態で他の部材とともに積層して熱圧成型され化粧板に加工される。従って、化粧板原紙には熱硬化性樹脂の含浸適性が要求される。熱硬化性樹脂の含浸適性が悪いと、含浸工程の生産性を落とすことになる。尚、化粧板原紙は樹脂を多量に含浸するため、サイズ剤を用いたサイズ処理は施さない無サイズ処理の特殊紙である。
【０００６】
化粧板原紙への木目柄、抽象柄等の印刷は化粧板に意匠性を持たせるために施される。印刷方法としてはグラビア印刷が主流である。化粧板原紙へのグラビア印刷は、一般的な印刷柄の場合は３色印刷である。グラビア印刷は少量生産には向かない等の理由により、化粧板原紙にインクジェット印刷で印刷することも行われている。しかしながら、グラビア印刷用として設計された化粧板原紙を、インクジェット印刷用に転用してもインクジェット印刷の印刷仕上がりは充分満足のできるものではない。
【０００７】
化粧板原紙のインクジェット印刷適性を改善するために、例えば、特許文献１では化粧板原紙のおもて面（平滑面側）に、非晶質シリカと高分子樹脂を含有する水系の塗工液を塗工してなるインクジェット印刷用の化粧板原紙が提案されている。塗工方式としては特に限定はされておらず、一例としてグラビア塗工方式も記載されている。しかしながら、実施例には塗工方式の記載はない。
【０００８】
特許文献２では、化粧板原紙に塗工液をカーテンコート方式により塗工することが提案されている。実施例ではブレードコート方式に比べてカーテンコート方式で塗工した方が、メラミン樹脂の含浸性を損なわないことが記載されている。
【０００９】
また、本件出願人は特許文献３で、化粧板原紙に非晶質シリカとノニオン性エマルジョンとカチオン性インク定着剤を含有する塗工液を塗工することを提案している。塗工方式は特に限定するものではないが、グラビア塗工方式の例示はない。実施例ではワイヤーバー塗工方式を用いている。
【先行技術文献】
【特許文献】
【００１０】
【特許文献１】特開２０００−３３５１０５号公報
【特許文献２】ＵＳ２００８／００９００３２Ａ１
【特許文献３】特開２０１４−９４３０号公報
【発明の概要】
【発明が解決しようとする課題】
【００１１】
内添サイズや表面サイズのサイズ処理はしない化粧板原紙に、高分子樹脂を含有する塗工液を塗工すると、塗工液が紙内部まで浸み込み、裏抜けを起こし易い。塗工液の塗工量が多くなるほど裏抜けする傾向にある。実生産においては、裏抜けした塗工液がロール等を汚すと共に塗工液による汚れにより化粧板原紙の品質を損なうという生産上の問題が顕在化してくる。従って、実生産においては塗工液の裏抜け対策を講じる必要がでてくる。特許文献１〜３には塗工液の裏抜けについての記載はない。
【００１２】
本発明は、インクジェット印刷適性を改善するために、化粧板原紙に高分子樹脂を含有する塗工液を塗工してなるインクジェット印刷用化粧板原紙であって、塗工液の裏抜けによる汚れの問題を改善した塗工方法を課題とする。尚、インクジェット印刷用化粧板原紙には、印刷物を熱硬化性樹脂化粧板に加工した状態での印刷仕上がりが求められる。
【課題を解決するための手段】
【００１３】
本発明は、熱硬化性樹脂化粧板の表面化粧材に用いられる、サイズ処理はしない化粧板原紙であって、該化粧板原紙の片面への、高分子樹脂を含有する塗工液の塗工工程を有するインクジェット印刷用化粧板原紙の製造方法において、前記塗工工程が、塗工方式としてグラビア塗工方式を用い、複数回のグラビア塗工により、１回のグラビア塗工で乾燥塗工量として０．８〜２ｇ／ｍ２、乾燥総塗工量として３〜７ｇ／ｍ２塗工し、高分子樹脂を含有する塗工液として、非晶質シリカとノニオン性エマルジョンとカチオン性インク定着剤を含有する塗工液を用いる工程であることを特徴とするインクジェット印刷用化粧板原紙の製造方法を要旨とするものである。
【００１４】
高分子樹脂を含有する塗工液の粘度（２５℃）としてはザーンカップＮｏ．３で１２〜２３秒が好ましい。
【００１５】
塗工液としては、非晶質シリカとノニオン性エマルジョンとカチオン性インク定着剤を含有する塗工液が好ましい。
【００１６】
本発明ではグラビア塗工方式で複数回塗工するため、多色刷りに用いられる複数の印刷ユニットを有するグラビア印刷機が好適に用いられる。
【００１７】
本発明は白原紙、色原紙の何れにも適用できる。塗工液を塗工する面は、化粧板原紙のおもて面側、裏面側の何れにも適用できる。
【発明の効果】
【００１８】
本発明により、インクジェット印刷適性に優れ、熱硬化性樹脂の含浸性にも優れたインクジェット印刷用化粧板原紙の生産において、塗工液の裏抜けの問題を改善できる。
【発明を実施するための形態】
【００１９】
以下、順を追って本発明を説明する。
本発明において、ベースとなる化粧板原紙の原材料、物性は従来の化粧板原紙を基本とするものであり、特に限定されるものではない。化粧板原紙の坪量は５０ｇ／ｍ２以上１１０ｇ／ｍ２以下の範囲が一般的である。透気度（王研式）は含浸性の点では低い方が好ましく、米坪、灰分等にもよるが一般的には３０秒を超えないように設計される。
【００２０】
化粧板原紙は、ＬＢＫＰ、ＮＢＫＰ等のパルプ、色相に応じて酸化チタン等の填料、顔料、染料と、湿潤紙力増強剤、硫酸バンド、アルミン酸ナトリウム、歩留向上剤等の製紙用の各種添加剤を含有する紙料を長網抄紙機等で抄造することによって得られる。パルプの濾水度は４００〜６００ｍｌＣＳＦが好ましい。尚、化粧板原紙は内添サイズや表面サイズのサイズ処理は施さない特殊紙である。
【００２１】
化粧板原紙の灰分は黒色原紙のような特殊なものを除くと一般的に２０〜４０質量％である。白原紙の場合は、灰分は概ね酸化チタンの含有量に相当する。抄紙機の脱水工程での脱水によりワイヤー上で酸化チタンが紙料から抜けるため、ワイヤー面の方が反ワイヤー面に比べて酸化チタンの分布量が少なくなっている。また、顔料等も抜けるため色原紙においてはワイヤー面の方が反ワイヤー面に比べて色相が薄くなる。これらのことより化粧板原紙のワイヤー面と反ワイヤー面は識別できる。
【００２２】
化粧板原紙は、カレンダーによる平滑処理により平滑度を上げた設計にもできる。反ワイヤー面側（おもて面側）に平滑処理を施すと、それに応じてワイヤー面側（裏面側）の平滑度も高くなる。一般的な印刷用途の化粧板原紙の反ワイヤー面平滑度（王研式）は５０〜２００秒であり、対応するワイヤー面平滑度（王研式）は坪量、灰分にもよるが２０〜１００秒である。尚、平滑度（王研式）と透気度（王研式）は、以下は単に平滑度、透気度と略記する。
【００２３】
次に、高分子樹脂を含有する塗工液について説明していく。塗工液は基本的に水系のものが好ましい。高分子樹脂としては、従来よりインクジェット印刷のインク受理性を改善するために用いられてきたものが適用できる。例えば、水溶性又は水分散性の高分子樹脂が挙げられ、より具体的にはポリビニルアルコール、澱粉、カルボキシメチルセルロース等が例示される。澱粉としては表面強度の改良目的で表面サイズ剤として使用されるグレードは、熱硬化性樹脂の含浸性の点では推奨されない。
【００２４】
非晶質シリカ等の填料も配合する場合には、ノニオン性エマルジョンが好ましく、なかでもエチレン酢酸ビニルエマルジョン（ＥＶＡエマルジョン）が好ましく用いられる。エチレン酢酸ビニルエマルジョンとしては特に限定するものではなく、単量体としてエチレンおよび酢酸ビニルを有する樹脂のエマルジョンであり、例えば住友化学工業の商品名スミカフレック７４００ＨＱが挙げられる。
【００２５】
高分子樹脂を含有する塗工液には、非晶質のシリカ等の填料を配合することもできる。填料としては非晶質のシリカが好ましく、具体的には、沈降法シリカとしては例えば東ソー・シリカの商品名ニップジェル、トクヤマの商品名トクシール、ゲル法シリカとしては例えば水澤化学工業の商品名ミズカシル、ゾル法シリカ（コロイダルシリカ）としては例えば日産化学工業の商品名スノーテックスが挙げられる。
【００２６】
非晶質シリカのなかでも、体積基準粒子径の粒度分布から求められる２μｍ未満の累積頻度が１０％以下で、２μｍ以上５μｍ以下の累積頻度が８０％以上で、５μｍ超える累積頻度が１０％以下の非晶質シリカがより好ましく用いられる。累積頻度は、レーザー回折・散乱式粒度分析計で測定した体積を基準とした粒度分布の測定結果から填料の粒子径に関する累積頻度曲線を求め、面積比として算出される。このような累積頻度を有する非晶質シリカは、該当する市販品は単独で使用できるが、市販品を混合することによって調整することもできる。単独で使用できる市販品としてはニップジェルＡＺ−２００（東ソー・シリカ製）が挙げられる。ニップジェルＡＺ−２００の平均粒子径は３．３μｍ、２μｍ未満累積頻度は６．７％、２μｍ以上５μｍ以下累積頻度は８８．２％、５μｍ超累積頻度は５．１％である。
【００２７】
また、本発明においては高分子樹脂を含有する塗工液にカチオン性インク定着剤を配合することもできる。カチオン性インク定着剤は、インクジェットインクの顔料の定着に効果があるものであれば使用できる。定着剤としては公知のものが使用でき、例えば、カチオン性ポリマー、水溶性多価金属化合物が挙げられる。カチオン性ポリマーとしては、ポリエチレンイミン、ポリジアリルアミン、ポリアリルアミン、アルキルアミン重合物、ポリビニルアミン等が挙げられる。好ましくは、ポリジアリルアミンの塩酸塩であり、例えば田岡化学工業の商品名ＳＲ−１００１が挙げられる。
【００２８】
更に、塗工液には、必要に応じて、界面活性剤、消泡剤、増粘剤、耐水化剤、等の添加剤を添加することもできる。また、顔料、染料により着色することもできる。
【００２９】
本発明に用いる塗工液は、非晶質シリカ、ノニオン性エマルジョン、カチオン性インク定着剤を含有する塗工液が好ましい。塗工液中の固形分配合比率としては、発色性の点で、非結質シリカ１００質量部に対してノニオン性エマルジョン固形分２５質量部以上６５質量部以下の範囲、カチオン性インク定着剤の固形分が２質量部以上７質量部以下の範囲が好ましい。
【００３０】
塗工液の乾燥総塗工量（固形分）としては、３〜７ｇ／ｍ２が好ましく、４〜６ｇ／ｍ２がより好ましい。乾燥総塗工量が少ないと、十分な発色性が得られない傾向にある。乾燥総塗工量が多くなると、熱硬化性樹脂の含浸性を悪化させる傾向にある。
【００３１】
以上のような構成の塗工液を、グラビア塗工方式にて化粧板原紙に複数回の塗工回数にて所定の乾燥総塗工量となるように塗工する。
【００３２】
塗工液のグラビア塗工での１回の乾燥塗工量としては、０．８〜２ｇ／ｍ２が好ましく、１〜１．５ｇ／ｍ２がより好ましい。乾燥塗工量が少ないとグラビア塗工の回数が多くなるので生産性が低下する。乾燥塗工量が多くなると、乾燥に時間がかかり、多すぎると塗工条件によっては裏抜け傾向になる。
【００３３】
塗工液の粘度としては、ザーンカップＮｏ．３での粘度（２５℃）が１２〜２３秒が好ましく、１５〜２０秒がより好ましい。粘度が低すぎても、高すぎてもグラビア塗工には適し難くなる。
【００３４】
本発明に用いられるベタ塗工版のグラビアのセル形状は特に限定するものではなく、ヘリオ形式等の一般的に塗工に用いられているものが適用できる。セルの線数、セル径、セル深さは塗工液の固形分濃度、塗工量等に応じて選択すればよい。
【００３５】
本発明ではグラビア塗工方式で複数回の塗工を行うため、多色刷りに用いられる複数の印刷ユニットを有するグラビア印刷機が好適に用いられる。このようなグラビア印刷機のなかでも、化粧板原紙のグラビア印刷に用いられているグラビア印刷機の仕様が、化粧板原紙には適しているためより好ましい。化粧板原紙のグラビア印刷に用いられるグラビア印刷機は印刷ユニットを少なくとも３ユニット有し、４ユニット以上が一般的である。印刷ユニットのグラビアシリンダーのベタ印刷版形状を統一することは必ずしも必要ではない。
【００３６】
高分子樹脂を含有する塗工液を塗工・乾燥した後にも、カレンダーによる平滑化処理を塗工面側に施すことができる。
【００３７】
以上のようにして得られる本発明のインクジェット印刷用化粧板原紙には、塗工面側にインクジェット印刷により印刷を施す。インクジェットの印刷方法については特に限定するものではない。インクについても特に限定するものではなく、例えば顔料インクとしては溶剤系顔料インクまたは水性顔料インクのいずれであってもよい。また、ＵＶ硬化型のインクを用いることもできる。
【００３８】
インクジェット印刷用化粧板原紙の塗工面側にインクジェット印刷が施された印刷物は、表面化粧材として公知の方法で熱硬化性樹脂化粧板に加工できる。得られる化粧板としては特に限定するものではなく、高圧メラミン化粧板、低圧メラミン化粧板、ポリエステル化粧板、ダップ化粧板の表面化粧材として用いることができる。
【実施例】
【００３９】
以下、実施例を挙げて本発明を詳細に説明する。尚、部及び％は質量部及び質量％を示す。
【００４０】
＜ベースとなる化粧板原紙＞
本実施例では、インクジェット印刷用化粧板原紙のベースとなる化粧板原紙として、ＫＪ特殊紙製の８０ｇ／ｍ２品の印刷用白原紙である製品品番ＫＳＨ−８０１Ｐを用いた。使用したＫＳＨ−８０１Ｐの坪量は８０ｇ／ｍ２、平滑度はおもて面１２０秒/裏面５８秒、透気度は２５秒、灰分は３２％であった。尚、ＫＳＨ−８０１Ｐは長網、多筒ドライヤー、オンマシンカレンダーを有する長網抄紙機にて抄造されている。
【００４１】
＜高分子樹脂を含有する塗工液（以下、塗工液と略記する）＞
本実施例で用いた塗工液は、水８４ｇに非晶質シリカとしてニップジェルＡＺ−２００（東ソー・シリカ製）８．４ｇをマグネティックスターラーで分散させ、カチオン性インク定着剤としてＳＲ−１００１（田岡化学工業製、濃度３０％）を１．２ｇ添加し、続いて高分子樹脂としてエチレン酢酸ビニルエマルジョンのスミカフレック４００ＨＱ（住友化学工業製、濃度５５％、ノニオン性エマルジョン）を６．５ｇ添加して調整した。塗工液は必要量に応じて調整した。固形分濃度は１２％で、ザーンカップＮｏ．３での粘度（２５℃）は１７秒だった。
【００４２】
＜塗工液のグラビア塗工＞
ベースとなる化粧板原紙への前記塗工液のグラビア塗工は次のようにして行った。
ベースとなる化粧板原紙をカットし、ベースとなる化粧板原紙の下側に市販のＰＰＣ用紙を敷き、前記の塗工液をグラビア印刷試験機（商品名ＧＰ−２(クラボウ製)）を用いて、ヘリオ方式のベタ印刷用の版（５４L、２３０μｍ、１１ｃｍ×１３ｃｍ：グラビアのセルの線数が５４線／ｃｍでセルの対角線の長さが２３０μｍでベタ版の印刷範囲が１１ｃｍ×１３ｃｍ)にて、グラビア塗工し、１回のグラビア塗工毎に乾燥した。
【００４３】
本実施例の評価方法は、以下の方法により行った。
【００４４】
（１）塗工液の裏抜け評価
グラビア塗工の１回毎に、下に敷いたＰＰＣ用紙が濡れているか目視で評価し、濡れていない場合を○、濡れている場合を×とした。ワイヤーバーで塗工する場合は同じようにベースとなる化粧板原紙の下側に市販のＰＰＣ用紙を敷き、塗工した後に下に敷いたＰＰＣ用紙が濡れていない場合を○、濡れている場合を×とした。
【００４５】
（２）インクジェット印刷をしていないインクジェット印刷用化粧板原紙の熱硬化性樹脂含浸性
熱硬化性樹脂含浸性は、熱硬化性樹脂として高圧メラミン化粧板用のメラミン樹脂の５５％水溶液を用い、２０℃に調整した後、紙のインクジェット印刷をする面から浸み込ませ、紙の反対面までメラミン樹脂が均一に浸み込むまで目視で観察し、かかった時間をストップウオッチで測定した。数値が低い方がメラミン樹脂の含浸性に優れている。本発明においては１００秒以下、より好ましくは５０秒以下を良好とした。
【００４６】
（３）インクジェット印刷適性
インクジェットプリンターにＰＸ−１０５（セイコーエプソン製）を用い、純正水性顔料インクを使用して赤ベタ印刷をした。この印刷物を用い、後記の方法で化粧板を作成し、化粧板での印刷仕上がりを評価した。
【００４７】
＜高圧メラミン化粧板の作製＞
高圧メラミン化粧板用のメラミン樹脂１００部と、硬化剤０．２部、浸透剤１部を水に溶かした５５％溶液の含浸液に印刷物を手含浸して、印刷物基準で含浸率１００〜１３０％のメラミン樹脂含浸紙を得た。
次に、メラミン樹脂が含浸されたオーバーレイ紙（商品名メラミン含浸オーバーレイ紙（太田産業製））の上に、フェノール樹脂が含浸されたコア紙（商品名太田コア（太田産業製））を４枚重ね、更にその上にメラミン樹脂を含浸した上記印刷物を重ね、更にメラミン樹脂が含浸されたオーバーレイ紙（商品名メラミン含浸オーバーレイ紙（太田産業製））を重ねた後、加熱加圧プレス機で、熱圧して高圧メラミン化粧板を得た。
【００４８】
＜シャープ性評価＞
作製した化粧板の印刷仕上がりのシャープ性は、ドット径をマイクロスコープ：ＶＨＸ−５００（キーエンス製）で観察することにより評価した。ドット径が小さい方がシャープな画像となる。本発明においては比較例１と比較例３を考慮し、ドット径５５μｍ以下、より好ましくは５０μｍ以下をシャープ性に優れるとした。
【００４９】
＜発色性評価＞
作製した化粧板の印刷仕上がりの発色性は、色相をマクベク分光光度計：ＣＥ―３１００（サカタインクス製）で測色して評価した。測色したａ値が高い方が発色が良い。
【００５０】
（実施例１）
ベースとなる化粧板原紙の平滑度１２０秒の面（おもて面）に、グラビア印刷試験機を用いてベタ印刷版で、前記の塗工液を3回塗工した。トータルの乾燥塗工量は４．５ｇ／ｍ２だった。
【００５１】
（実施例２）
ベースとなる化粧板原紙の平滑度５８秒の面（裏面）に、グラビア印刷試験機を用いてベタ印刷版で、前記の塗工液を3回塗工した。トータルの乾燥塗工量は４．５ｇ／ｍ２だった。
【００５２】
（実施例３）
ベースとなる化粧板原紙の平滑度１２０秒の面（おもて面）に、グラビア印刷試験機を用いてベタ印刷版で、前記の塗工液を４回塗工した。トータルの乾燥塗工量は５．２ｇ／ｍ２だった。
【００５３】
（比較例１）
ベースとなる化粧板原紙の平滑度１２０秒の面（おもて面）をそのままインクジェット印刷面とした。
【００５４】
（比較例２）
ベースとなる化粧板原紙の平滑度１２０秒の面（おもて面）に、グラビア印刷試験機を用いてベタ印刷版で、前記の塗工液を１回塗工した。乾燥塗工量は１．３ｇ／ｍ２だった。
【００５５】
（比較例３）
ベースとなる化粧板原紙の平滑度１２０秒の面（おもて面）に、ワイヤーハ゛―で前記の塗工液を1回塗工した。乾燥塗工量は４．０ｇ／ｍ２だった。
【００５６】
＜塗工液２の調整＞
前記の塗工液配合の内、カチオン性インク定着剤を商品名カチオファストＶＦＨ（ＢＡＳＦジャパン製、濃度１２．５％）に変更して２．９ｇ配合し、塗工液２を調整した。塗工液２の固形分は１２％、ザーンカップＮｏ．３での粘度（２５℃）は１５秒だった。
（実施例４）
実施例４のみ塗工液２を用いた。塗工液２を用いた以外は実施例３と同様にして塗工し、実施例３と同様にして評価した。トータルの乾燥塗工量は５．４g/m２だった。
【００５７】
表１に実施例１〜４の評価結果を示す。
【表１】
0006415965.tif 000002
【００５８】
表２に比較例１〜３の評価結果を示す。
【表２】
0006415965.tif 000003
【００５９】
比較例３のように、高分子樹脂を含有する塗工液を、サイズ処理をしない化粧板原紙に、ワイヤーバーで一度に多量に塗工すると、塗工液が裏抜けする。一方、実施例１〜４のように、複数回に分けてグラビア塗工すると、裏抜けすることなく塗工することができる。実施例１と実施例２の結果より、ドット径の点では裏面よりもおもて面に塗工した方が好ましい。
【産業上の利用可能性】
【００６０】
本発明により得られるインクジェット印刷用化粧板原紙は、インクジェット印刷適性に優れ、メラミン樹脂含浸性も優れているため、インクジェット印刷物を表面化粧材として用いる高圧メラミン化粧板での利用が期待できる。また、高圧メラミン化粧板だけでなく、低圧メラミン化粧板、ポリエステル化粧板、ダップ化粧板への展開が期待できる。